(57)【要約】【課題】コピー等では複製が不可能であり、近赤外線を利用して印刷物の真贋を判定でき、しかも耐候性に優れた偽造防止インク用組成物及び偽造防止インク、並びに偽造防止印刷物を提供する。【解決手段】近赤外線吸収材料として、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｓｒ、Ｃａのいずれかの６ホウ化物微粒子、酸化ルテニウム微粒子、及び酸化レニウム微粒子から選ばれた少なくとも１種を含んでいる。この偽造防止インク用組成物及び偽造防止インクは、更に着色顔料を含むか、又は着色顔料のみのインクと組み合わせて印刷することにより、一層複雑で、偽造防止効果の高い偽造防止印刷物となる。【選択図】      図２
2004168842.tif 000002
【特許請求の範囲】
【請求項１】
近赤外線吸収材料として、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｓｒ、Ｃａのいずれかの６ホウ化物微粒子、酸化ルテニウム微粒子、及び酸化レニウム微粒子から選ばれた少なくとも１種の微粒子を含むことを特徴とする偽造防止インク用組成物。
【請求項２】
前記微粒子の表面が、Ｓｉ、Ｔｉ、Ａｌ、Ｚｒから選ばれた少なくとも１種の化合物で被覆されていることを特徴とする、請求項１に記載の偽造防止インク用組成物。
【請求項３】
前記微粒子と共に、近赤外線を透過する着色顔料を含有することを特徴とする、請求項１又は２に記載の偽造防止インク用組成物。
【請求項４】
前記着色顔料が、Ｃｕ−Ｆｅ−Ｍｎ、Ｃｕ−Ｃｒ、Ｃｕ−Ｃｒ−Ｍｎ、Ｃｕ−Ｃｒ−Ｍｎ−Ｎｉ、Ｃｕ−Ｃｒ−Ｆｅ、Ｃｏ−Ｃｒ−Ｆｅのいずれかの複合酸化物、チタンブラック、窒化チタン、酸窒化チタン、暗色アゾ顔料、ペリレンブラック顔料、アニリンブラック顔料、カーボンブラックから選ばれた少なくとも１種の近赤外線を透過する黒色顔料であることを特徴とする、請求項３に記載の偽造防止インク用組成物。
【請求項５】
請求項１〜４のいずれかに記載の偽造防止インク用組成物を、溶媒中に分散させたことを特徴とする偽造防止インク。
【請求項６】
前記溶媒中に有機バインダーを含むことを特徴とする、請求項５に記載の偽造防止インク。
【請求項７】
前記溶媒中に含まれる前記６ホウ化物微粒子、酸化ルテニウム微粒子、及び酸化レニウム微粒子の粒子径が２００ｎｍ以下であることを特徴とする、請求項５又は６に記載の偽造防止インク。
【請求項８】
請求項５〜７のいずれかに記載の偽造防止インクを用いて、被印刷基材の片面又は両面に印刷したことを特徴とする偽造防止印刷物。
【請求項９】
前記被印刷基材の片面又は両面の少なくとも偽造防止インクの印刷膜上に、更に近赤外線を透過する着色顔料を含有した着色インクが印刷塗布されていることを特徴とする、請求項８に記載の偽造防止印刷物。
【請求項１０】
前記着色インクは、着色顔料として、Ｃｕ−Ｆｅ−Ｍｎ、Ｃｕ−Ｃｒ、Ｃｕ−Ｃｒ−Ｍｎ、Ｃｕ−Ｃｒ−Ｍｎ−Ｎｉ、Ｃｕ−Ｃｒ−Ｆｅ、Ｃｏ−Ｃｒ−Ｆｅのいずれかの複合酸化物、チタンブラック、窒化チタン、酸窒化チタン、暗色アゾ顔料、ペリレンブラック顔料、アニリンブラック顔料、カーボンブラックから選ばれた少なくとも１種の近赤外線を透過する黒色顔料を含有することを特徴とする、請求項９に記載の偽造防止印刷物。
【発明の詳細な説明】
【０００１】
【発明の属する技術分野】
本発明は、近赤外線領域の吸収を利用した偽造防止インク用組成物及び偽造防止インク、並びにこれを用いた偽造防止印刷物に関するものである。
【０００２】
【従来の技術】
従来から、預貯金の通帳や身分証明書、クレジットカード、キャッシュカード、小切手、航空券、道路通行券、乗車券、プリペードカード、商品券、証券等の有価印刷物については、偽造を防止するための方法として、その基材や印刷方法に特殊な工夫を施すことが行われてきた。
【０００３】
例えば、基材に透かしを入れた特殊印刷（特許文献１）、微細な絵柄の印刷（特許文献２）、バーコードに代表される幾何学形状印刷を用いたデジタル処理化等が行われている。しかし、透かしを入れた特殊印刷の用紙はコストが高く、バーコード印刷はコピー等で簡単に偽造が可能である。また、微細な絵柄の印刷は、現在のカラーコピー機やコンピュータの画像処理技術の向上と、更に人の目による確認という曖昧な要素が加わるため、偽造防止効果が低く汎用的ではない。
【０００４】
上記以外の偽造防止方法として、３００〜７８０ｎｍの可視光領域の吸収が少なく且つ６００〜１８００ｎｍの近赤外線を吸収する印刷インクを利用して、印刷物の真贋情報を検出する方法が提案されている。例えば、可視光領域に吸収の少ない近赤外線吸収材料と樹脂を混合したインクで印刷したものは、その印刷面に赤外線レーザーを照射すると特定波長のみ吸収されるため、反射若しくは透過光を読み取ることで真贋の判定が可能となる。
【０００５】
このような近赤外線を吸収する印刷インクとして、フタロシアニン化合物を用いた偽造防止インクが提案されている（特許文献３）。しかしながら、近赤外線吸収材料であるフタロシアニン化合物は、その吸収特性が温度や紫外線等の影響によって低減するため、耐候性に劣るという欠点があった。
【０００６】
一方、ＹやＬａ等の６ホウ化物微粒子、酸化ルテニウム微粒子等を含む分散膜が、太陽光線の近赤外線を断熱する日射遮蔽膜として提案されている（特許文献４、特許文献５）。しかし、この日射遮蔽膜は窓等からの日射を遮って、室内の温度上昇を防ぐためのものであり、６ホウ化物微粒子や酸化ルテニウム微粒子等の無機微粒子を偽造防止インクに応用することについては全く検討されていなかった。
【０００７】
【特許文献１】
特開平０９−２６１４１８号公報
【特許文献２】
特開平０５−３３８３８８号公報
【特許文献３】
特開平０４−３２０４６６号公報
【特許文献４】
特開平１１−１８１３３６号公報
【特許文献５】
特開２０００−０９６０３４号公報
【０００８】
【発明が解決しようとする課題】
本発明は、このような従来の事情に鑑みてなされたものであり、可視光領域を透過し且つ近赤外線領域に吸収をもつ近赤外線吸収材料を利用して、印刷物の真贋を判定でき、しかも耐候性に優れた偽造防止インク用組成物及び偽造防止インクを提供することを目的とする。
【０００９】
また、本発明は、この偽造防止インク用組成物及び偽造防止インクを用いることによって、コピー等では複製が不可能であり、目視判定によらず機械的に確実に真贋の判定ができ、しかも耐侯性に優れていて安価な偽造防止印刷物を提供することを目的とする。
【００１０】
【課題を解決するための手段】
上記の目的を達成するため、本発明が提供する偽造防止インク用組成物は、近赤外線吸収材料として、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｓｒ、Ｃａのいずれかの６ホウ化物微粒子、酸化ルテニウム微粒子、及び酸化レニウム微粒子から選ばれた少なくとも１種の微粒子を含むことを特徴とする。また、前記微粒子の表面は、Ｓｉ、Ｔｉ、Ａｌ、Ｚｒから選ばれた少なくとも１種の化合物で被覆されていても良い。
【００１１】
上記本発明の偽造防止インク用組成物は、前記微粒子と共に、近赤外線を透過する着色顔料を含有することができる。その場合、前記着色顔料は、Ｃｕ−Ｆｅ−Ｍｎ、Ｃｕ−Ｃｒ、Ｃｕ−Ｃｒ−Ｍｎ、Ｃｕ−Ｃｒ−Ｍｎ−Ｎｉ、Ｃｕ−Ｃｒ−Ｆｅ、Ｃｏ−Ｃｒ−Ｆｅのいずれかの複合酸化物、チタンブラック、窒化チタン、酸窒化チタン、暗色アゾ顔料、ペリレンブラック顔料、アニリンブラック顔料、カーボンブラックから選ばれた少なくとも１種の近赤外線を透過する黒色顔料であることが好ましい。
【００１２】
また、本発明が提供する偽造防止インクは、上記したいずれかの偽造防止インク用組成物、即ち前記微粒子を含むか又は前記微粒子と共に着色顔料を含有する偽造防止インク用組成物を、溶媒中に分散させたことを特徴とするものである。この偽造防止インクの前記溶媒中には、有機バインダーを含むことができる。
【００１３】
更に、本発明が提供する偽造防止印刷物は、上記したいずれかの偽造防止インクを、被印刷基材の片面又は両面に印刷したことを特徴とするものである。
【００１４】
上記本発明の偽造防止印刷物においては、前記被印刷基材の片面又は両面の少なくとも偽造防止インクの印刷膜上に、更に近赤外線を透過する着色顔料を含有した着色インクを印刷塗布することができる。この場合、前記着色インクは、着色顔料として、Ｃｕ−Ｆｅ−Ｍｎ、Ｃｕ−Ｃｒ、Ｃｕ−Ｃｒ−Ｍｎ、Ｃｕ−Ｃｒ−Ｍｎ−Ｎｉ、Ｃｕ−Ｃｒ−Ｆｅ、Ｃｏ−Ｃｒ−Ｆｅのいずれかの複合酸化物、チタンブラック、窒化チタン、酸窒化チタン、暗色アゾ顔料、ペリレンブラック顔料、アニリンブラック顔料、カーボンブラックから選ばれた少なくとも１種の近赤外線を透過する黒色顔料含有することが好ましい。
【００１５】
【発明の実施の形態】
本発明において、偽造防止インク用組成物及び偽造防止インクに用いる近赤外線吸収材料は、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｓｒ、Ｃａの６ホウ化物微粒子、あるいは酸化ルテニウム微粒子又は酸化レニウム微粒子である。これらの無機微粒子は、暗色系の材料であるが、微細な微粒子状では、可視光領域（３８０〜７８０ｎｍ）に透過率のピークを持ち、近赤外線領域（６００〜１８００ｎｍ）に透過率のボトムを持つ透過特性を示す。
【００１６】
これらの無機微粒子を含む本発明の偽造防止インクは、可視光領域の吸収が少なく且つ近赤外線領域に吸収をもつため、その印刷面に赤外線レーザーを照射したとき特定の波長を吸収する。従って、この偽造防止インクを被印刷基材の片面又は両面に印刷した印刷物は、特定波長の近赤外線を照射してその反射若しくは透過を読み取ることによって、反射量又は透過量の違いから、印刷物の真贋を判定することができる。
【００１７】
例えば、後述する実施例１のＬａＢ６微粒子を含有する偽造防止インクは、図１に示すような透過プロファイルを有している。図１から分るように、この偽造防止インクは、可視光領域に透過率のピークを持つため着色が少なく、同時に近赤外線領域に透過率のボトム（吸収ピーク）があるため、その情報を赤外線センサーで読み取ることにより、その情報を用いて印刷物の真贋を判定することが可能である。
【００１８】
本発明で近赤外線吸収材料として用いる上記６ホウ化物微粒子、酸化ルテニウム微粒子又は酸化レニウム微粒子は、いずれも無機微粒子であるため、耐侯性に優れている。耐候性を更に向上させるために、その微粒子表面をＳｉ、Ｔｉ、Ａｌ、Ｚｒの１種又は２種以上の化合物で被覆することができる。これらの化合物は基本的に透明であり、添加したことによって可視光透過率を低下させることはない。
【００１９】
また、上記近赤外線吸収材料の透過特性は、６ホウ化物微粒子等の無機微粒子の大きさによっても変化する。即ち、無機微粒子の粒子径が小さいほど、可視光領域の透過率のピークと近赤外線領域の吸収のボトムとの透過率差は大きくなる。逆に粒子径が大きいと、その透過率差が小さくなり、可視光透過率のピークに対する近赤外線の吸収が低下する。そのため、近赤外線吸収材料である６ホウ化物微粒子、酸化ルテニウム微粒子、及び酸化レニウム微粒子の大きさは、目的とする使用方法等に応じて適宜設定することが望ましい。
【００２０】
本発明による偽造防止インクの場合、その近赤外線吸収材料として用いる無機微粒子、即ち６ホウ化物微粒子、酸化ルテニウム微粒子、及び酸化レニウム微粒子の粒子径は２μｍ以下が好ましい。粒子径が２μｍを超えると、上記透過率のピークと近赤外線領域の吸収とのボトムの差が小さくなり、可視光領域の透明性を有する近赤外線吸収材料としての効果が低減するからである。
【００２１】
また、被印刷基材として用いる透明基材の透明性を維持したり、又は下地印刷の透視可能な透明性を維持したい場合など、実質的に透明な偽造防止コードやバーコードを印刷するためには、無機微粒子の粒子径は更に小さい方が好ましい。即ち、実質的に透明性を保持したまま近赤外線を効率良く吸収する印刷膜を必要とする場合には、偽造防止インク中の無機微粒子の粒子径は８００ｎｍ以下とすることが好ましい。８００ｎｍを超える粒子径の無機微粒子は光を大きく散乱するため、優れた透明性を保持した偽造防止印刷が難しいからである。
【００２２】
特に、可視光領域の透明性を重視する偽造防止印刷の場合には、無機粒子による光の散乱をより考慮する必要がある。無機微粒子の粒子径が２００ｎｍよりも大きいと、幾何学散乱若しくはミー散乱によって４００〜７８０ｎｍの可視光線領域の光を散乱し、半曇りガラスのようになり、鮮明な透明性が得られないからである。
【００２３】
従って、偽造防止印刷に澄んだ透明性を必要とする場合は、無機微粒子の粒子径は２００ｎｍ以下が好ましく、１００ｎｍ以下が更に好ましい。粒子径が２００ｎｍ以下になると、光散乱が低減してレイリー散乱領域になり、散乱光は粒子径の６乗に反比例して低減するため、粒子径の減少に伴って透明性が向上する。また、粒子径が１００ｎｍ以下になると、散乱光は非常に少なくなり更に好ましい。また、近赤外光線においても、粒子径を小さくすることで散乱が減少し、吸収効率が上昇するため好ましい。
【００２４】
本発明の偽造防止インク用組成物は、上記６ホウ化物微粒子、酸化ルテニウム微粒子、又は酸化レニウム微粒子を含むが、これらの無機微粒子と共に、近赤外線と透過する着色顔料を含むことができる。このような着色顔料を含むことによって、人の目に感じる可視光領域では着色顔料と同等の色を呈するが、近赤外線領域では特徴的な吸収を持つ着色した偽造防止インク及びその偽造防止印刷物を得ることができる。尚、この着色した偽造防止インクインクは、可視光領域における吸収が少ないため、着色顔料の色調は保持される。
【００２５】
例えば、近赤外線を透過する着色顔料として黒色顔料を混合した偽造防止インクは、黒色顔料のみを含む黒色インクと比較すると、人の目には同等の黒色として認識されるが、赤外線を照射して比較すると異なる透過プロファイルを有することが読み取れる。従って、この黒色の偽造防止インクを用いた印刷物、例えばバーコード印刷した印刷物は、近赤外線吸収材料を含まない通常の黒色インクをダミーとして印刷することで、更に複雑で高度な偽造防止が可能となる。
【００２６】
また、本発明の偽造防止インクを被印刷基材の片面又は両面に印刷した印刷物の印刷膜上に、黒色顔料その他の近赤外線と透過する着色顔料を用いた着色インクを塗布又は印刷して偽造防止印刷物とすることもできる。この偽造防止印刷物は、人の目には黒又はその他に着色されて認識されるが、その同じ領域に赤外線でのみ読み取れる文字や記号等が隠れて印刷されているため、赤外線を照射することによって印刷物の真贋を判定することができる。
【００２７】
このような着色顔料としては、近赤外線を透過する黒色顔料が好ましい。また、黒色顔料の好ましい具体例としては、Ｃｕ−Ｆｅ−Ｍｎ、Ｃｕ−Ｃｒ、Ｃｕ−Ｃｒ−Ｍｎ、Ｃｕ−Ｃｒ−Ｍｎ−Ｎｉ、Ｃｕ−Ｃｒ−Ｆｅ、Ｃｏ−Ｃｒ−Ｆｅ等の複合酸化物、あるいはチタンブラック、窒化チタン、酸窒化チタン、暗色アゾ顔料、ペリレンブラック顔料、アニリンブラック顔料、カーボンブラックを挙げることができる。
【００２８】
偽造防止インク中における黒色顔料の粒子径は、近赤外線吸収材料である上記６ホウ化物微粒子、酸化ルテニウム微粒子及び酸化レニウム微粒子と同様に、２μｍ以下が好ましい。
【００２９】
また、透明な被印刷基材の透明性を維持し、又は下地印刷の透視可能な透明性を維持したい場合には、黒色顔料の粒子径も小さい方が好ましい。この場合、黒色の偽造防止インクや、偽造防止印刷膜上に印刷する黒色インクについて、そのインク中の黒色顔料の粒子径は８００ｎｍ以下が好ましい。
【００３０】
特に可視光領域の透明性を重視する場合には、黒色粒子の粒子径は２００ｎｍ以下、好ましくは１００ｎｍ以下が良い。その理由は、上述した近赤外線吸収材料である６ホウ化物微粒子、酸化ルテニウム微粒子及び酸化レニウム微粒子の場合と同様である。
【００３１】
また、黒色顔料の粒子径を小さくすることで色調に深みが現れ、意匠的に好まれやすい。更にまた、微細な印刷を必要とする場合は、粒子径を小さくすることで光の散乱が少なくなるため、印刷パターンの輪郭が明瞭になり好ましい。
【００３２】
本発明の偽造防止インクは、近赤外線吸収材料である上記６ホウ化物微粒子、酸化ルテニウム微粒子、又は酸化レニウム微粒子、及び必要に応じて着色顔料を溶媒中に分散させることで作製する。溶媒としては、エタノール等のアルコール類、メチルエチルケトン等のケトン類、トルエンやキシレン等、使用目的に応じて選択することが可能である。その際、上記微粒子や着色顔料を分散させる方法としては、特に限定されないが、超音波や媒体撹拌ミル等を使用すれば、粒子をほぐして微細化することができるので好ましい。
【００３３】
また、上記偽造防止用インクは、溶媒中に有機バインダーを含むことができる。有機樹脂バインダーとしては、特に限定されず、例えば、アクリル系、ウレタン系、エポキシ系、フッ素系、ビニル系、ロジン系等何れでも良く、用途に適したものが選択可能である。
【００３４】
また、上記偽造防止インクは、必要に応じて、グラビヤインク、スクリーンインク、オフセットインク、溶融熱転写インクなど、印刷方法に応じた一般的な配合が可能であり、また、可塑剤、酸化剤防止剤、増粘剤、ワックス等の添加剤を含むことができる。
【００３５】
上記偽造防止インクを被印刷基材の表面に通常の方法により塗布又は印刷することにより、偽造防止印刷物を得ることができる。その場合、一般的には有機バインダーを含むため、溶媒を蒸発させて有機バインダーを硬化させることで、被印刷基材との結着性が優れ、良好な表面強度を有する印刷膜を得ることができる。尚、有機バインダーの硬化方法としては、紫外線硬化、熱硬化、常温硬化等が挙げられる。
【００３６】
また、偽造防止インクが有機バインダーを含まない場合には、被印刷基材に塗布又は印刷し、溶媒を蒸発させることで印刷膜が得られる。ただし、この場合には、印刷膜の剥離や微粒子の脱落を防止するため、その上に透明樹脂からなるカバー層を設けることが好ましい。
【００３７】
偽造防止印刷物中における近赤外線吸収材料の含有量は、目的とする用途に応じて変更可能であるが、通常は０．０１ｇ／ｍ２以上が好ましい。０．０１ｇ／ｍ２未満の使用量では、近赤外線領域の吸収が顕著に表れないため、偽造防止インクとして機能させることが難しい。また、含有量の上限は特に限定されないが、５ｇ／ｍ２以上になると可視光領域の光を大幅に吸収してしまうため、透明性を維持する必要がある場合には５ｇ／ｍ２より少ない含有量が好ましい。尚、上記含有量は、全てのフィラーが印刷面に入射する光線に対して同等に作用するため、１ｍ２当たりの量で評価することができる。
【００３８】
偽造防止インクを印刷するための被印刷基材は、目的とする用途にあったものを使用すればよく、紙の他に、樹脂とパルプの混合物、樹脂フィルム等を用いることができる。また、シール上に偽造防止インクで印刷し、このシールを被印刷基材に貼付してもかまわない。
【００３９】
このようにして作製した本発明の偽造防止印刷物は、コピー等では複製が不可能であって、目視判定によらず、赤外線を照射し且つその反射又は透過を検出することによって機械的に確実に、真贋の判定を行うことができる。しかも、赤外線吸収材料としてホウ化物微粒子、酸化ルテニウム微粒子又は酸化レニウム微粒子の無機微粒子を用い、これを印刷法により被印刷基材に適用するため、耐候性に優れ、安価な偽造防止印刷物を提供することができる。
【００４０】
【実施例】
次に、実施例を挙げて本発明を具体的に説明するが、本発明はこれらの実施例に限定されるわけではない。尚、膜の光学特性は、分光光度計Ｕ−４０００（日立製作所（株）製）を用いて測定した。実施例中の可視光透過率は、ＪＩＳ  Ｒ３１０６に従って測定を行った。また、平均分散粒子径は、動的光散乱法を用いた測定装置ＥＬＳ−８０００（大塚電子（株）製）により測定した平均値をもって示した。
【００４１】
実施例１
２０ｇのＬａＢ６微粒子をシランカップリング剤と共にエタノール７８ｇに撹拌混合し、これを分散処理して、平均分散粒子径が１００ｎｍの分散液Ａを作製した。この分散液Ａの１００ｇを、紫外線硬化樹脂ＵＶ３７０１（東亞合成（株）製）２０ｇと混合して、偽造防止インクとした。
【００４２】
被印刷基材として厚さ５０μｍの透明ＰＥＴフィルムを使用し、その表面に上記偽造防止インクをバーコーターにより成膜した。この膜を７０℃で１分間乾燥して溶媒を蒸発させた後、高圧水銀ランプを用いて紫外線を照射し、紫外線硬化樹脂を硬化させた。
【００４３】
得られた印刷膜の可視光透過率は７６％であった。また、可視光領域の５５０ｎｍの透過率は７８％であり、近赤外線領域の８００ｎｍの透過率は４４％、９００ｎｍの透過率は３５％、１０００ｎｍの透過率は３３％であった。この印刷膜の透過プロファイルを図１に示す。
【００４４】
このように、赤外線吸収材料としてＬａＢ６微粒子を含む印刷膜は、可視光領域では高い透過率を示し、近赤外線領域では透過率が顕著に低くなっている。従って、実施例１の印刷膜は、近赤外線領域の光線を用いてデータ処理することにより真贋を判定でき、偽造防止印刷物として有効であることが分る。
【００４５】
実施例２
近赤外線を透過する黒色顔料Ｐａｌｉｏｔｏｌ  Ｂｌａｃｋ  Ｌ００８０（ＢＡＳＦ製）２０ｇを、高分子系分散剤と共にエタノール７８ｇに撹拌混合し、これを分散処理して、平均分散粒子径１２０ｎｍの分散液Ｂを作製した。この分散液Ｂを、上記実施例１における分散液Ａ及び紫外線硬化樹脂ＵＶ３７０１（東亞合成（株）製）と混合して、黒色の偽造防止インクを作製した。
【００４６】
被印刷基材として厚さ５０μｍの透明ＰＥＴフィルムを使用し、その表面に上記黒色の偽造防止インクをバーコーターにより成膜した。この膜を７０℃で１分間乾燥して溶媒を蒸発させた後、高圧水銀ランプを用いて紫外線を照射し、紫外線硬化樹脂を硬化させた。
【００４７】
得られた印刷膜の可視光透過率は１％であった。また、可視光領域の５５０ｎｍの透過率は１％であり、近赤外線領域の８００ｎｍの透過率は２４％、９００ｎｍの透過率は２０％、１０００ｎｍの透過率は１９％であった。この印刷膜の透過プロファイルを図２に示す。
【００４８】
比較例１
上記実施例２における分散液Ｂを、紫外線硬化樹脂ＵＶ３７０１（東亞合成（株）製）と混合し、近赤外線吸収材料を含まない黒色インクとした。この黒色インクを用い、上記実施例２と同様にして、厚さ５０μｍの透明ＰＥＴフィルム上に印刷膜を形成した。
【００４９】
得られた印刷膜の可視光透過率は１％であった。また、可視光領域の５５０ｎｍの透過率は１％であり、近赤外線領域の８００ｎｍの透過率は７８％、９００ｎｍの透過率は８２％、１０００ｎｍの透過率は８５％であった。この印刷膜の透過プロファイルを図２に示す。
【００５０】
図２に示した実施例２と比較例１の各印刷膜の透過プロファイから、実施例２の印刷膜は可視光領域では比較例１と同様の黒色を示すが、近赤外線領域では透過率が大きく異なることが分る。従って、実施例２の黒色の印刷膜は、肉眼では同一の黒色印刷として認識されるが、近赤外線領域の光線を用いたデータ処理によって検出可能であり、偽造防止印刷物として有効であることが分る。
【００５１】
【発明の効果】
本発明によれば、可視光領域の光を透過し且つ近赤外線領域に吸収をもち、耐候性に優れた偽造防止インク用組成物及び偽造防止インクを提供することができる。また、この偽造防止インク用組成物及び偽造防止インクを用いることによって、コピー等では複製が不可能であり、目視判定によらず機械的に簡単且つ確実に真贋の判定ができ、しかも耐侯性に優れた安価な偽造防止印刷物を提供することができる。
【００５２】
更に、近赤外線を透過する着色顔料と併用することにより、可視光領域の光を透過し且つ近赤外線領域に吸収をもち、耐候性に優れ、黒色等に着色した偽造防止インク用組成物及び偽造防止インクを提供することができる。この着色した偽造防止インクは、着色顔料のみのインクと組合わせて印刷することにより、一層複雑で、偽造防止効果の高い偽造防止印刷物を得ることができる。
【図面の簡単な説明】
【図１】本発明のＬａＢ６微粒子を含む偽造防止インクによる実施例１の印刷膜の透過プロファイルを示すグラフである。
【図２】本発明のＬａＢ６微粒子と黒色顔料を含む偽造防止インクによる実施例２の印刷膜の透過プロファイルと、黒色インクによる比較例１の印刷膜の透過プロファイルを示すグラフである。
【図１】
2004168842.tif 000003
【図２】
2004168842.tif 000004